【手続補正書】
【提出日】平成21年6月4日(2009.6.4)
【手続補正１】
【補正対象書類名】特許請求の範囲
【補正対象項目名】全文
【補正方法】変更
【補正の内容】
【特許請求の範囲】
【請求項１】
繊維表面にポリアルキレングリコールを含む撥水剤を含有した制電性を有する樹脂被膜が形成されており、さらに該被膜の少なくとも１部を撥水剤が被覆し、層状に固着されていることを特徴とする繊維構造物。
【請求項２】
該制電性を有する樹脂が、ポリアルキレンオキサイドセグメントを主体とする主鎖の両末端または一方の末端あるいは主鎖の側鎖として２個以上のアクリルおよび／またはメタクリル基を有する重合性単量体が繊維表面で重合したものであることを特徴とする請求項１に記載の繊維構造物。
【請求項３】
該繊維表面に、ポリアルキレンオキサイドセグメントを主体とする主鎖の両末端または一方の末端あるいは主鎖の側鎖として２個以上のアクリル基および／またはメタクリル基を有する重合性単量体と撥水剤とを１：０．０１〜１：１．０の割合で含有する組成物を重合してなる被膜が形成されており、さらに該被膜の少なくとも１部を撥水剤が被覆し、層状に固着されていることを特徴とする請求項１，２に記載の繊維構造物。
【請求項４】
該制電性を有する樹脂に含有されている撥水剤が、フッ素系撥水剤である請求項１〜３のいずれかに記載の繊維構造物。
【請求項５】
該層状に固着されている撥水剤が、フッ素系撥水剤である請求項１〜４のいずれかに記載の繊維構造物。
【請求項６】
該制電性を有する樹脂に含有されている撥水剤および層状に固着されている撥水剤のいずれもがフッ素系撥水剤であり、フルオロアルキル基を有する（メタ）アクリル酸エステルの重合単位を必須とする共重合体であることを特徴とする請求項４または５のいずれかに記載の繊維構造物。
【請求項７】
該制電性を有する樹脂がアミノプラスト樹脂または／および多官能性イソシアネート基含有ウレタン樹脂を含有することを特徴とする請求項１〜６のいずれかに記載の繊維構造物。
【請求項８】
該層状に被覆している撥水剤が、アミノプラスト樹脂または／および多官能性イソシアネート基含有ウレタン樹脂とともに樹脂皮膜を形成したものであることを特徴とする請求項１〜７のいずれかに記載の繊維構造物。
【請求項９】
該層状に被覆している撥水剤が、溶剤型撥水剤であることを特徴とする請求項１〜８のいずれかに記載の繊維構造物。
【請求項１０】
該制電性を有する樹脂被膜が無機微粒子を含有していることを特徴とする請求項１〜９記載の繊維構造物。
【請求項１１】
該無機微粒子が酸化ケイ素であることを特徴とする請求項１０に記載の繊維構造物。
【請求項１２】
下記測定法により測定したときの繊維構造物表面への擬似花粉の付着数が２５０個以下の布帛であることを特徴とする請求項１〜１１のいずれかに記載の繊維構造物。
（測定方法）
７×７ｃｍの繊維布帛３０枚を２０℃×６５％ＲＨ環境下に２４時間放置後、１ｇの擬似花粉とともにポリエチレンの袋の中に入れ、２０℃×６５％ＲＨの空気で、約２０リットルに膨らませて口を縛る。かかるポリエチレン袋を１回／１秒の速度で縛り口を基準に上下に１００回振ったのち、繊維布帛を取り出し、繊維布帛表面を５０倍に拡大した写真を３カ所撮り、写真の７．５×１０ｃｍの擬似花粉の個数を数え、３カ所の平均を計算する。
【請求項１３】
コート、ブルゾン、ウインドブレーカー、ブラウス、ドレスシャツ、スカート、スラックス、手袋、帽子、布団側地、布団干しカバーまたはカーテンのいずれかに
用いられることを特徴とする請求項１〜１２のいずれかに記載の繊維構造物。
【手続補正２】
【補正対象書類名】明細書
【補正対象項目名】００１１
【補正方法】変更
【補正の内容】
【００１１】
本発明は、上記課題を解決するために、次のような手段を採用するものである。すなわち、本発明の繊維構造物は、以下（１）〜（１３）の構成からなる。
（１）繊維表面にポリアルキレングリコールを含む撥水剤を含有した制電性を有する樹脂被膜が形成されており、さらに該被膜の少なくとも１部を撥水剤が被覆し、層状に固着されていることを特徴とする繊維構造物。
（２）該制電性を有する樹脂が、ポリアルキレンオキサイドセグメントを主体とする主鎖の両末端または一方の末端あるいは主鎖の側鎖として少なくとも２個以上のアクリルおよび／またはメタクリル基を有する重合性単量体が繊維表面で重合したものであることを特徴とする（１）に記載の繊維構造物。
（３）該繊維表面に、ポリアルキレンオキサイドセグメントを主体とする主鎖の両末端または一方の末端あるいは主鎖の側鎖として２個以上のアクリル基および／またはメタクリル基を有する重合性単量体と撥水剤とを１：０．０１〜１：１．０の割合で含有する組成物を重合してなる被膜が形成されており、さらに該被膜の少なくとも１部を撥水剤が被覆し、層状に固着されていることを特徴とする（１）〜（２）に記載の繊維構造物。
（４）該制電性を有する樹脂が撥水剤およびアミノプラスト樹脂または／および多官能ブロックイソシアネート含有ウレタン樹脂を含有することを特徴とする（１）〜（３）のいずれかに記載の繊維構造物。
（５）該層状に固着されている撥水剤が、フッ素系撥水剤である（１）〜（４）のいずれかに記載の繊維構造物。
（６）該制電性を有する樹脂に含有されている撥水剤および層状に固着されているいずれもの撥水剤がフッ素系撥水剤でありフルオロアルキル基を有する（メタ）アクリル酸エステルの重合単位を必須とする共重合体であることを特徴とする（１）〜（５）のいずれかに記載の繊維構造物。
（７）該制電性を有する樹脂がアミノプラスト樹脂または／および多官能性イソシアネート基含有ウレタン樹脂を含有することを特徴とする（１）〜（６）のいずれかに記載の繊維構造物。
（８）該層状に被覆している撥水剤が、アミノプラスト樹脂または／および多官能性イソシアネート基含有ウレタン樹脂とともに樹脂皮膜を形成したものであることを特徴とする（１）〜（７）のいずれかに記載の繊維構造物。
（９） 該層状に被覆している撥水剤が、溶剤型撥水剤であることを特徴とする（１）〜（８）のいずれかに記載の繊維構造物。
（１０）該制電性を有する樹脂被膜が無機系微粒子を含有していることを特徴とする（１）〜（９）いずれかに記載の繊維構造物。
（１１）該無機系微粒子が酸化ケイ素であることを特徴とする（１）〜（１０）いずれかに記載の繊維構造物。
（１２）下記測定法により測定したときの繊維構造物表面への擬似花粉の付着数が２５０個以下の布帛であることを特徴とする（１）〜（１１）いずれかに記載の繊維構造物。
（測定方法）
７×７ｃｍの繊維布帛３０枚を２０℃×６５％ＲＨ環境下に２４時間放置後、１ｇの擬似花粉とともにポリエチレンの袋の中に入れ、２０℃×６５％ＲＨの空気で、約２０リットルに膨らませて口を縛る。かかるポリエチレン袋を１回／１秒の速度で縛り口を基準に上下に１００回振ったのち、繊維布帛を取り出し、繊維布帛表面を５０倍に拡大した写真を３カ所撮り、写真の７．５×１０ｃｍの擬似花粉の個数を数え、３カ所の平均を計算する。
（１３）コート、ブルゾン、ウインドブレーカー、ブラウス、ドレスシャツ、スカート、スラックス、手袋、帽子、布団側地、布団干しカバーまたはカーテンのいずれかに用いられることを特徴とする（１）〜（１２）いずれかに記載の繊維構造物。
【手続補正３】
【補正対象書類名】明細書
【補正対象項目名】００５９
【補正方法】変更
【補正の内容】
【００５９】
（実施例、参考例）
ポリエチレンテレフタレートからなる８４ｄｔｅｘ、７２フィラメントの仮撚り加工糸をタテ糸、ヨコ糸に使用して平織物を製織したのち、該織物を９５℃の温度で連続式精練機により常法に従い精練、湯水洗し、次いで１３０℃で乾燥、１８０℃でピンテンターセットした。引き続き、液流染色機で染色し、１３０℃で乾燥、１７０℃でピンテンターセットして、タテ／ヨコ密度１４０／８８本／２．５４ｃｍの紺色織物とした。
【手続補正４】
【補正対象書類名】明細書
【補正対象項目名】００６８
【補正方法】変更
【補正の内容】
【００６８】
【表１】
2007169865.tif 000001